(57)【要約】本発明は、再生可能な材料から製造され、ポリマーに組み込まれた重合促進基を有する硬化性ポリウレタンポリマーに関する。特に植物油、例えば大豆油由来のヒドロキシル化油性物質が使用される。これらの再生可能な材料は、異なる化学的官能性および硬化メカニズムを有する硬化性ポリウレタンポリマーに形成されてもよい。【特許請求の範囲】
【請求項１】
構造：
ＭＡ−Ｕ−Ａ−Ｕ−ＭＡ
式中、
Ａは、ヒドロキシル化植物油由来の油性骨格を含み、
Ｕは、ヒドロカルビルリンカーを含み、ヒドロカルビルリンカーと共に、ウレタン結合および重合促進基を含み、さらに任意に遊離イソシアネート基またはヒドロキシル基を含む基であり、
ＭＡは、（メタ）アクリレート含有基、アルコキシ含有基およびそれらの組み合わせからなる群から選択されるメンバーを含む、
に相当する重合性ポリマー。
【請求項２】
油性骨格が、ヒドロキシル化大豆油、アーモンド油、キャノーラ油、ココナッツ油、タラ肝油、コーン油、綿実油、亜麻仁油、リンシードオイル、オリーブ油、パーム油、ピーナッツ油、ベニバナ油、ゴマ油、ヒマワリ油、クルミ油、ヒマシ油およびこれらの組み合わせ由来である、請求項１に記載の重合性ポリマー。
【請求項３】
ヒドロキシル化植物油が、約１．０〜約７．０のヒドロキシル官能性を有する、請求項１に記載の重合性ポリマー。
【請求項４】
（メタ）アクリレート含有基が、２−ヒドロキシエチルメタクリレート、２−ヒドロキシエチルアクリレート、３−ヒドロキシプロピルメタクリレート、３−ヒドロキシプロピルアクリレート、２−ヒドロキシプロピルアクリレート、４−ヒドロキシブチルアクリレート、３−ヒドロキシブチルアクリレート、２−ヒドロキシブチルアクリレート、３−（アクリロイルオキシ）−２−ヒドロキシプロピルメタクリレート、２−イソシアネートエチルメタクリレート、２−イソシアネートエチルアクリレート、ポリ（プロピレングリコール）（メタ）アクリレート、２−イソシアネートエチルアクリレート、２−イソシアネートエチルメタクリレート、３−イソシアネートプロピル（メタ）アクリレート、２−イソシアネートプロピル（メタ）アクリレート、４−イソシアネートブチル（メタ）アクリレート、３−イソシアネートブチル（メタ）アクリレートおよび２−イソシアネートブチル（メタ）アクリレートからなる群から選択される反応物残基を含む、請求項１に記載の重合性ポリマー。
【請求項５】
Ｕが、さらにイソホロンジイソシアネート（ＩＰＤＩ）、ＩＰＤＩイソシアヌレート、ポリマーＩＰＤＩ、ナフタレン１，５−ジイソシアネート（ＮＤＩ）、メチレンビスシクロヘキシルイソシアネート、メチレンジフェニルジイソシアネート（ＭＤＩ）、ポリマーＭＤＩ、トルエンジイソシアネート（ＴＤＩ）、ＴＤＩのイソシアヌレート、ＴＤＩ−トリメチロールプロパン付加物、ポリマーＴＤＩ、ヘキサメチレンジイソシアネート（ＨＤＩ）、ＨＤＩイソシアヌレート、ＨＤＩビウレート、ポリマーＨＤＩ、キシリレンジイソシアネート、水添キシリレンジイソシアネート、テトラメチルキシリレンジイソシアネート、ｐ−フェニレンジイソシアネート、３，３’−ジメチルジフェニル−４，４’−ジイソシアネート（ＤＤＤＩ）、２，２，４−トリメチルヘキサメチレンジイソシアネート（ＴＭＤＩ）、ノルボルナンジイソシアネート（ＮＤＩ）および４，４’−ジベンジルジイソシアネート（ＤＢＤＩ）からなる群から選択されるジイソシアネート反応物残基を含む、請求項１に記載のポリマー。
【請求項６】
アルコキシ含有基が、３−イソシアネートプロピルトリエトキシシラン、３−イソシアネートプロピルメチルジエトキシシラン、３−イソシアネートプロピルジメチルエトキシシラン、３−イソシアネートプロピルトリメトキシシラン、３−イソシアネートプロピルメチルジメトキシシラン、３−イソシアネートプロピルジメチルメトキシシラン、４−アミノブチルトリエトキシシラン、４−アミノブチルメチルジエトキシシラン、４−アミノブチルジメチルエトキシシラン、４−アミノブチルトリメトキシシラン、４−アミノブチルメチルジメトキシシラン、４−アミノブチルジメチルメトキシシラン、４−アミノ−３，３−ジメチルブチルメチルジメトキシシラン、ジメチルブチルトリメトキシシラン、１−アミノ−２−（ジメチルエトキシシリル）プロパン、３−（ｍ−アミノフェノキシ）プロピルトリメトキシシラン、ｍ−アミノフェニルトリメトキシシラン、ｍ−アミノフェニルトリエトキシシラン、３−アミノプロピルトリエトキシシラン、３−アミノプロピルメチルジエトキシシラン、３−アミノプロピルジメチルエトキシシラン、３−アミノプロピルトリメトキシシラン、３−アミノプロピルメチルジメトキシシラン、３−アミノプロピルジメチルメトキシシラン、３−アミノプロピルメチルビス（トリメチルシロキシ）シラン、３−アミノプロピルペンタメチルジシロキサン、１１−アミノウンデシルトリエトキシシランおよび１１−アミノウンデシルトリメトキシシランからなる群から選択される反応物残基を含む、請求項１に記載のポリマー。
【請求項７】
重合促進基が、活性窒素を有する脂肪族または芳香族ジオール化合物を含み、ジオール化合物が任意に置換されていてもよい、請求項１に記載の重合性ポリマー。
【請求項８】
重合促進基が下記の構造を有する、請求項１に記載の重合性ポリマー。
【化１】
2018536747.tif 000005
（式中、Ｒ２は、任意に置換されていてもよく、ヘテロ原子ＳまたはＮを含んでもよいヒドロカルビル基Ｃ１〜２０であり、
ｎおよびｍは、それぞれ１〜１３である。）
【請求項９】
重合促進基が、以下の構造の残基である、請求項７に記載の重合性ポリマー。
【化２】
2018536747.tif 000006
【請求項１０】
重合促進基が、以下の構造の１つの残基である、請求項７に記載の重合性ポリマー。
【化３】
2018536747.tif 000007
【請求項１１】
請求項１に記載の反応生成物と硬化系とを含み、硬化系がフリーラジカル開始剤系、湿気硬化系およびこれらの組み合わせからなる群から選択される硬化性樹脂組成物。
【請求項１２】
ａ）植物油由来のヒドロキシル化油性成分、ジイソシアネート化合物および活性窒素を有する脂肪族または芳香族ジオール化合物を含み、ジオール化合物が任意に置換されていてもよい、重合促進化合物との反応から形成されるＮＣＯ末端ポリマーおよび
ｂ）ヒドロキシル化（メタ）アクリレートモノマー、アルコキシ官能化モノマー、アミン官能化化合物およびそれらの組み合わせからなる群から選択される成分
の反応のために調製されるポリウレタン。
【請求項１３】
植物油由来のヒドロキシル化油性成分が、ヒドロキシル化大豆油を含む、請求項１２に記載のポリウレタン。
【請求項１４】
ジイソシアネートが、イソホロンジイソシアネート（ＩＰＤＩ）、ＩＰＤＩイソシアヌレート、ポリマーＩＰＤＩ、ナフタレン１，５−ジイソシアネート（ＮＤＩ）、メチレンビスシクロヘキシルイソシアネート、メチレンジフェニルジイソシアネート（ＭＤＩ）、ポリマーＭＤＩ、トルエンジイソシアネート（ＴＤＩ）、ＴＤＩのイソシアヌレート、ＴＤＩ−トリメチロールプロパン付加物、ポリマーＴＤＩ、ヘキサメチレンジイソシアネート（ＨＤＩ）、ＨＤＩイソシアヌレート、ＨＤＩビウレート、ポリマーＨＤＩ、キシリレンジイソシアネート、水添キシリレンジイソシアネート、テトラメチルキシリレンジイソシアネート、ｐ−フェニレンジイソシアネート、３，３’−ジメチルジフェニル−４，４’−ジイソシアネート（ＤＤＤＩ）、２，２，４−トリメチルヘキサメチレンジイソシアネート（ＴＭＤＩ）、ノルボルナンジイソシアネート（ＮＤＩ）および４，４’−ジベンジルジイソシアネート（ＤＢＤＩ）からなる群から選択される、請求項１２に記載のポリウレタン。
【請求項１５】
再生可能資源からポリウレタンポリマーを形成する方法であって、ポリウレタンポリマーは、（メタ）アクリレート官能化および／またはアルコキシ官能化され、方法が、
ａ）植物油に由来するヒドロキシル化油性成分をジイソシアネート化合物および活性窒素を有する脂肪族または芳香族ジオール化合物を含み、ジオール化合物が任意に置換されていてもよい、重合促進化合物と反応させることにより、ポリウレタンポリマーを形成する工程
ｂ）ポリウレタンポリマーを（ｉ）ヒドロキシル官能基を含む（メタ）アクリレートモノマーと反応させて硬化性（メタ）アクリレート官能化ポリウレタンポリマーを得る工程；または（ｉｉ）ポリウレタンを、アミンおよび／またはイソシアネート官能基を含むアルコキシモノマーと反応させて、硬化性アルコキシ官能化モノマーを得る工程を含む方法。
【請求項１６】
植物油由来のヒドロキシル化油性成分が大豆油を含む、請求項１５に記載の方法。
【請求項１７】
ＯＨ／ＮＣＯ当量比が、０．９９〜０．１０である、請求項１５に記載の方法。
【請求項１８】
反応が、実質的に全てのＮＣＯ基がＯＨ基と反応するまで行われる、請求項１７に記載の方法。
【請求項１９】
反応が、金属ベースの触媒をさらに含む、請求項１５に記載の方法。
【請求項２０】
ａ）構造：
ＭＡ−Ｕ−Ａ−Ｕ−ＭＡ
式中、
Ａは、ヒドロキシル化植物油由来の油性骨格を含み、
Ｕは、ヒドロカルビルリンカーを含み、ヒドロカルビルリンカーと共に、ウレタン結合および重合促進基を含み、さらに任意に遊離イソシアネート基を含む基であり、
ＭＡは、任意に１または２以上の湿気硬化性基を含有する（メタ）アクリレート含有基を含む、
に相当するポリマー；
ｂ）フリーラジカル開始剤系、湿気硬化系およびそれらの組み合わせからなる群から選択される硬化系を含む重合性樹脂。
【請求項２１】
重合性（メタ）アクリレート官能化ポリウレタンポリマーを形成する方法であって、（ｉ）（メタ）アクリレート官能化イソシアネート化合物、（ｉｉ）活性窒素を有する脂肪族または芳香族ジオール化合物であり、ジオール化合物が任意に置換されていてもよいジオール化合物および（ｉｉｉ）再生可能資源由来のヒドロキシル化油性化合物と反応させることを含み、反応を重合促進基を含む重合性（メタ）アクリレート官能化ポリウレタン化合物を形成するのに十分な時間および温度で行う方法。
【請求項２２】
重合性アルコキシ官能化ポリウレタンポリマーを形成する方法であって、（ｉ）アルコキシ官能化イソシアネート化合物、（ｉｉ）活性窒素を有する脂肪族または芳香族ジオール化合物であり、ジオール化合物が任意に置換されていてもよいジオール化合物および（ｉｉｉ）再生可能資源由来のヒドロキシル化油性化合物と反応させることを含み、反応を重合促進基を含む重合性アルコキシ官能化ポリウレタン化合物を形成するのに十分な時間および温度で行う方法。
【請求項２３】
反応が、約２５℃〜１００℃の温度で約２〜約２４時間行われる、請求項２１に記載の方法。
【請求項２４】
反応が、約２５℃〜１００℃の温度で約２〜約２４時間行われる、請求項２２に記載の方法。
【請求項２５】
ヒドロキシル化油性化合物が、植物油である、請求項２１に記載の方法。
【請求項２６】
ヒドロキシル化油性化合物が、植物油である、請求項２２に記載の方法。
【請求項２７】
油性化合物が、大豆油を含む、請求項２１に記載の方法。
【請求項２８】
油性化合物が、大豆油を含む、請求項２２に記載の方法。
【請求項２９】
大豆油が、約１．０〜約７．０のヒドロキシル官能性形態を有する、請求項２６に記載の方法。
【請求項３０】
（メタ）アクリレート官能化イソシアネート化合物が、２−メタクリロイルオキシエチルイソシアネートおよび２−アクリロイルオキシエチルイソシアネートからなる群から選択される、請求項２１に記載の方法。
【請求項３１】
（メタ）アクリル化イソシアネート化合物がアルコキシ官能基を含む、請求項２１に記載の方法。
【請求項３２】
アルコキシ官能化イソシアネート化合物が、３−イソシアネートプロピルトリエトキシシラン、３−イソシアネートプロピルメチルジエトキシシラン、３−イソシアネートプロピルジメチルエトキシシラン、３−イソシアネートプロピルトリメトキシシラン、３−イソシアネートプロピルメチルジメトキシシランおよび３−イソシアネートプロピルジメチルメトキシシランからなる群から選択される、請求項２２に記載の方法。
【請求項３３】
以下の反応スキーム：
【化４】
2018536747.tif 000008
を含む請求項１５に記載の方法。
【請求項３４】
ａ）植物油由来のヒドロキシル化油性成分を、１または２以上のアルコキシＣ１〜４基を含むジイソシアネートおよび活性窒素を含む脂肪族または芳香族ジオール化合物を含み、ジオール化合物が任意に置換されていてもよい、重合または促進基と反応させることによってポリウレタンポリマーを形成する工程、および
ｂ）反応性アミノ基および湿気硬化基を含有する化合物とポリウレタンポリマーとをさらに反応させる工程を含む再生可能資源から硬化性ポリウレタンポリマーを形成する方法。
【発明の詳細な説明】
【技術分野】
【０００１】
本発明は、一般に、再生可能な材料由来の官能化促進樹脂の調製およびそれから製造される組成物に関する。より詳細には、本発明は、ポリマーに組み込まれた重合促進基を含む再生可能資源から調製された官能化樹脂およびそれから製造される硬化性組成物の調製に関する。
【背景技術】
【０００２】
現在、特に石油系製品の代替手段として、再生可能資源の材料に重点が置かれている。多くの企業が、さらなる反応およびポリマー材料の製造に有用な官能基を含むように植物油を改質することに焦点を当てている。例えば、米国特許第６，８９１，０５３号は、植物または動物脂肪などのエポキシ化油脂化学物質を混合して油脂化学油ベースのポリオールを製造する方法および活性化または酸浸出粘土を用いて油脂化学油ベースのポリオールを形成するアルコールを開示している。米国特許第８，７５７，２９４号および第８，５７５，３７８号は、少なくとも１つのＣ＝Ｃ基を含む植物油を用いて、その基を求核性官能基および活性水素基と反応させることによって改質植物ベースのポリオールを製造する他の方法を開示している。その結果は、更なる反応、例えばアミン化合物と反応して、ポリウレタンを形成するために有用なヒドロキシル官能化を有する特定の植物油である。
【０００３】
近年、ヒドロキシル官能性を有する市販の改質植物油が、材料を製造するための再生可能資源として市販されている。例えば、アリゾナ州スプリングデールのＢｉｏｂａｓｅｄ  ＴｅｃｈｎｏｌｏｇｉｅｓによってＡｇｒｏｌという商品名で販売されているいくつかの大豆ベースのポリオールは、ポリウレタンの製造に使用できる再生可能なポリオールの有用な供給源として開示されている。
【０００４】
植物油などの再生可能な材料を使用して、様々な官能性を含み、結合促進基、すなわちポリマーに組み込まれた重合促進基を含むポリウレタンポリマーを形成する方法が必要とされている。
【発明の概要】
【課題を解決するための手段】
【０００５】
本発明の１つの態様では、重合性樹脂が形成され、これは、構造：
ＭＡ−Ｕ−Ａ−Ｕ−ＭＡ
式中、
Ａは、ヒドロキシル化植物油由来の油性骨格を含み、
Ｕは、ヒドロカルビルリンカーを含み、ヒドロカルビルリンカーと共に、ウレタン結合および重合促進基を含み、さらに任意に遊離イソシアネート基またはヒドロキシル基を含む基であり、
ＭＡは、（メタ）アクリレート含有基、アルコキシ含有基およびそれらの組み合わせからなる群から選択されるメンバーを含む、
に相当する重合性ポリマーを含む。
【０００６】
本発明の別の態様では、重合性樹脂を提供し、これは、
ａ）植物油由来のヒドロキシル化油性成分、ジイソシアネート化合物および活性窒素を有する脂肪族または芳香族ジオール化合物を含み、ジオール化合物が任意に置換されていてもよい、重合促進化合物との反応から形成されるＮＣＯ末端ポリマーおよび
ｂ）ヒドロキシル化（メタ）アクリレートモノマー、アルコキシ官能化モノマー、アミン官能化化合物およびそれらの組み合わせからなる群から選択される成分
の反応の反応生成物によって調製されるポリウレタンを含む。
【０００７】
本発明の別の態様では、再生可能資源からポリウレタンポリマーを形成する方法であって、ポリウレタンポリマーは、（メタ）アクリレート官能化および／またはアルコキシ官能化され、方法が、
ａ）植物油に由来するヒドロキシル化油性成分をジイソシアネート化合物および活性窒素を有する脂肪族または芳香族ジオール化合物を含み、ジオール化合物が任意に置換されていてもよい、重合促進化合物と反応させることにより、ポリウレタンポリマーを形成する工程
ｂ）ポリウレタンポリマーを（ｉ）ヒドロキシル官能基を含む（メタ）アクリレートモノマーと反応させて硬化性（メタ）アクリレート官能化ポリウレタンポリマーを得る工程；または（ｉｉ）ポリウレタンを、アミンおよび／またはイソシアネート官能基を含むアルコキシモノマーと反応させて、硬化性アルコキシ官能化モノマーを得る工程を含む方法を含む。
【０００８】
本発明のさらに別の態様では、
ａ）構造：
ＭＡ−Ｕ−Ａ−Ｕ−ＭＡ
式中、
Ａは、ヒドロキシル化植物油由来の油性骨格を含み、
Ｕは、ヒドロカルビルリンカーを含み、ヒドロカルビルリンカーと共に、ウレタン結合および重合促進基を含み、さらに任意に遊離イソシアネート基またはヒドロキシル基を含む基であり、
ＭＡは、任意に１または２以上の湿気硬化性基を含有する（メタ）アクリレート含有基を含む、
に相当するポリマー；
ｂ）フリーラジカル開始剤系、湿気硬化系およびそれらの組み合わせからなる群から選択される硬化系を含む重合性樹脂を提供する。
【０００９】
本発明の別の態様では、重合性（メタ）アクリレート官能化ポリウレタンポリマーを形成する方法であって、（ｉ）（メタ）アクリレート官能化イソシアネート化合物、（ｉｉ）活性窒素を有する脂肪族または芳香族ジオール化合物であり、ジオール化合物が任意に置換されていてもよいジオール化合物および（ｉｉｉ）再生可能資源由来のヒドロキシル化油性化合物と反応させることを含み、反応を重合促進基を含む重合性（メタ）アクリレート官能化ポリウレタン化合物を形成するのに十分な時間および温度で行う方法を提供する。
【００１０】
本発明の別の態様では、重合性アルコキシ官能化ポリウレタンポリマーを形成する方法であって、（ｉ）アルコキシ官能化イソシアネート化合物、（ｉｉ）活性窒素を有する脂肪族または芳香族ジオール化合物であり、ジオール化合物が任意に置換されていてもよいジオール化合物および（ｉｉｉ）再生可能資源由来のヒドロキシル化油性化合物と反応させることを含み、反応を重合促進基を含む重合性アルコキシ官能化ポリウレタン化合物を形成するのに十分な時間および温度で行う方法を提供する。
【００１１】
本発明のさらに別の態様では、
ａ）植物油由来のヒドロキシル化油性成分を、１または２以上のアルコキシＣ１〜４基を含むジイソシアネートおよび活性窒素を含む脂肪族または芳香族ジオール化合物を含み、ジオール化合物が任意に置換されていてもよい、重合または促進基と反応させることによってポリウレタンポリマーを形成する工程、および
ｂ）反応性アミノ基および湿気硬化基を含有する化合物とポリウレタンポリマーとをさらに反応させる工程を含む再生可能資源から硬化性ポリウレタンポリマーを形成する方法を提供する。
【発明を実施するための形態】
【００１２】
＜発明の詳細な説明＞  
本発明は、植物油などのバイオベースのポリオール材料を使用する新規なプロセスおよび硬化性ポリマー／組成物を提供する。植物油は、一般に、その化学構造中にヒドロキシル基を含むように改変を必要とし、このような生成物は、現在、市販されている。本発明は、バイオベースのポリオールとジイソシアネートおよび重合促進化合物とを最初に反応させ、さらに生ずる生成物をヒドロキシル含有（メタ）アクリレートとを反応させて、（メタ）アクリル化ポリウレタンを得ることを含む方法を介したこのようなバイオベースポリオールの使用を含む。さらに、ＮＣＯ基および／またはアルコキシ基Ｃ１〜４などのヒドロキシル基または湿気硬化性基がバイオベースポリオールに組み込まれ得るように、バイオベースポリオールのさらなる改変が行われてもよい。そのような場合、そこから形成された得られるポリウレタンは湿気硬化能力を有してもよい。
【００１３】
種々の再生可能なヒドロキシル化植物油（バイオベースのポリオールとしても知られている）を本発明において使用することができる。例えば、大豆油、アーモンド油、キャノーラ油、ココナッツ油、タラ肝油、コーン油、綿実油、亜麻仁油、リンシードオイル、オリーブ油、パーム油、ピーナッツ油、ベニバナ油、ゴマ油、ヒマワリ油、クルミ、ヒマシ油およびそれらの組み合わせを使用することができる。
【００１４】
好ましい再生可能なヒドロキシル化植物油の中には、本明細書にさらに記載するように、Ｂｉｏｂａｓｅｄ  Ｔｅｃｈｎｏｌｏｇｉｅｓ、スプリングデール、アリゾナ州によって販売されているＡｇｒｏｌの商品名で市販されているものがある。Ａｇｒｏｌポリオールは、天然大豆に由来するヒドロキシル化大豆油である。ヒドロキシル化の程度は変化し得、７０〜２００ｍｇＫＯＨ／ｇのヒドロキシル価が用いられ得る。これらの大豆由来ポリオールの粘度は、２５℃で約２００〜約３，０００、ヒドロキシル官能価は１．７〜７．０ｅｑ／ｍｏｌの範囲で変えることができる。
【００１５】
本発明に使用することができるジイソシアネートには、限定されないが、イソホロンジイソシアネート（ＩＰＤＩ）、ＩＰＤＩイソシアヌレート、ポリマーＩＰＤＩ、ナフタレン１，５−ジイソシアネート（ＮＤＩ）、メチレンビスシクロヘキシルイソシアネート、メチレンジフェニルジイソシアネート（ＭＤＩ）、ポリマーＭＤＩ、トルエンジイソシアネート（ＴＤＩ）、ＴＤＩのイソシアヌレート、ＴＤＩ−トリメチロールプロパン付加物、ポリマーＴＤＩ、ヘキサメチレンジイソシアネート（ＨＤＩ）、ＨＤＩイソシアヌレート、ＨＤＩビウレート、ポリマーＨＤＩ、キシリレンジイソシアネート、水添キシリレンジイソシアネート、テトラメチルキシリレンジイソシアネート、ｐ−フェニレンジイソシアネート、３，３’−ジメチルジフェニル−４，４’−ジイソシアネート（ＤＤＤＩ）、２，２，４−トリメチルヘキサメチレンジイソシアネート（ＴＭＤＩ）、ノルボルナンジイソシアネート（ＮＤＩ）、および４，４’−ジベンジルジイソシアネート（ＤＢＤＩ）が含まれる。
【００１６】
ジイソシアネートの組み合わせも使用することができる。モノイソシアネートもまた、本発明において使用することができる。
【００１７】
得られる本発明のポリウレタンに組み込まれる有用な重合促進化合物の中には、活性窒素化合物を有する脂肪族または芳香族ジオール化合物を含み、化合物は、置換されていてもよい。そのような化合物は、一般構造
【００１８】
【化１】
2018536747.tif 000002
（式中、Ｒ２は、任意に置換されていてもよい、ヒドロカルビル基Ｃ１〜２０であり、
ｎおよびｍは、それぞれ１〜１３である。）
で示されてもよい。
【００１９】
本発明の樹脂に組み込むことができる特に有用な促進剤には、以下が挙げられる。
【００２０】
【化２】
2018536747.tif 000003
【００２１】
ＮＣＯ官能化バイオベースのポリオールとの反応に有用な（メタ）アクリレート含有ヒドロキシル化合物の中には、限定されないが、２−ヒドロキシエチルメタクリレート、２−ヒドロキシエチルアクリレート、３−ヒドロキシプロピルメタクリレート、３−ヒドロキシプロピルアクリレート、２−ヒドロキシプロピルアクリレート、４−ヒドロキシブチルアクリレート、３−ヒドロキシブチルアクリレート、２−ヒドロキシブチルアクリレート、３−（アクリロイルオキシ）−２−ヒドロキシプロピルメタクリレート、２−イソシアネートエチルメタクリレート、２−イソシアネートエチルアクリレート、およびポリ（プロピレングリコール）（メタ）アクリレートが含まれる。
【００２２】
本明細書で述べるように、バイオベースのポリオールがＮＣＯ基またはヒドロキシル基などの他の反応性基も含む場合、それから形成される得られるポリウレタンは、さらなる反応に利用可能なこれらの基を有することができる。従って、本発明で使用されるバイオベースのポリオールから形成された本発明のポリウレタンは、（メタ）アクリレート官能性のような官能性を有する種々のポリウレタン最終生成物を可能にし、次にそれから製造される最終硬化性組成物に使用されるフリーラジカル硬化メカニズムを可能にする。
【００２３】
本発明のポリウレタンから種々の硬化性組成物を製造することができる。例えば、接着剤組成物、シーラントおよびコーティングは、本発明の再生可能な組成物から形成され得る有用な製品の１つである。
【００２４】
本発明のポリウレタン組成物は、フリーラジカルおよび／またはＵＶ硬化メカニズムを有する硬化性組成物に組み込むことができる。
【００２５】
フリーラジカルメカニズムを介して硬化する組成物に組み込む場合、組成物は通常フリーラジカル開始剤を含む。有用なフリーラジカル開始剤の例には、限定されないが、クメンヒドロペルオキシド、パラメンタンヒドロペルオキシド、ｔｅｒｔ−ブチルヒドロペルオキシドなどのヒドロペルオキシド、および過安息香酸ｔｅｒｔ−ブチルなどの過酸化物に加水分解するペルエステルなどが含まれる。このようなペルオキシ化合物の量は、全組成物の約０．１〜約１０重量％、好ましくは約１〜約５重量％の範囲で変わり得る。
【００２６】
光硬化する組成物に配合する場合、組成物は通常、光開始剤を含む。有用な光開始剤には、限定されないが、１−ヒドロキシシクロヘキシルフェニルケトン、２−メチル−１−［４−（メチルチオ）フェニル］−２−モルホリノプロパン−１−オン、２−ベンジル−２−Ｎ、Ｎ−ジメチルアミノ−１−（４−モルホリノフェニル）−１−ブタノン、１−ヒドロキシシクロヘキシルフェニルケトンとベンゾフェノンとの組み合せ、２，２−ジメトキシ−２−フェニルアセトフェノン、ビス（２，６−ジメトキシベンゾイル−２，４，４−トリメチルペンチル）ホスフィンオキシドおよび２−ヒドロキシ−２−メチル−１−フェニル−プロパン−１−オンの組み合わせ、および［ビス（２，４，６−トリメチルベンゾイル）フェニルホスフィンオキシド］、２−ヒドロキシ−２−メチル−１−フェニル−１−プロパン−１−オン、２，４，６−トリメチルベンゾイルジフェニル−ホスフィンオキシドおよび２−ヒドロキシ−２−メチル−１−フェニル−プロパン−１−オンの組み合せ、ｄｌ−カンファーキノン、アルキルピルビン酸塩、２，２−ジメトキシ−２−フェニルアセトフェノン、２−ヒドロキシ−２−メチル−１−フェニル−１−プロパン、ビス（２，４，６−トリメチルベンゾイル）フェニルホスフィンオキシド、ビス（２，６−ジメトキシベンゾイル−２，４，４−トリメチルペンチル）ホスフィンオキシド、２−ヒドロキシ−２−メチル−１−フェニル−プロパン−１−オン、ビス（ｎ５−２，４−シクロペンタジエン−１−イル）−ビス［２，６−ジフルオロ−３−（１Ｈ−ピロール−１−イル）フェニル］チタン、ジエトキシアセトフェノンおよびそれらの組み合わせである。
【００２７】
光開始剤は、全組成物の約０．００１重量％〜約２．０重量％の量で使用することができる。
【００２８】
促進剤も有利に含むことができる。そのような促進剤には、種々の第２および第３の有機アミンならびに当該技術分野でも知られているスルフィミド（例えば、安息香酸スルフィミド）が含まれる。これらは、組成物全体の約０．１〜約５重量パーセント、望ましくは約１〜約２重量パーセントの濃度範囲で使用することができる。
【００２９】
増粘剤、可塑剤などの他の作用物質も当技術分野で公知であり、それらが意図された目的のために添加剤の機能を妨害しないという条件で機能的に望ましい場合には有利に組み込むことができる。
【００３０】
＜硬化性官能化ポリウレタンポリマーの調製＞ 
本発明の方法では、植物油由来のヒドロキシル化油性成分を、ジイソシアネートおよび活性窒素を有する脂肪族または芳香族ジオール化合物を含み、化合物が、置換されていてもよい重合促進化合物と反応させて、結合重合促進基を含むポリウレタン中間体を形成する。
【００３１】
反応物の化学量論は、ポリウレタン中間体が、さらなる反応に使用されることを意図した未反応ペンダントＮＣＯ基を含むように制御される。すなわち、ペンダントＮＣＯ基は、例えば、ヒドロキシル含有（メタ）アクリレート成分、多官能アルコール成分、またはアルコキシ含有アミン成分とのさらなる反応のためのポリウレタン中間体上に残る。残留ＮＣＯの量は、約５〜９０重量％、好ましくは２５〜７０重量％、より好ましくは３０〜６０重量％である。
【００３２】
出発反応物のジイソシアネート成分中のＮＣＯ対ＯＨの当量比は、ＮＣＯ対ＯＨの望ましくは約０．９９〜約０．１０、より望ましくは約０．７〜０．２、さらにより望ましくは約０．６〜約０．５当量である。反応は、適切な溶媒を用いてまたは用いずに反応器内で行う。溶媒を使用する場合、トルエン、テトラヒドロフラン（ＴＨＦ）、酢酸エチル、キシレンなどの極性溶媒を使用することができる。反応は、一般に、約２５℃〜約１００℃、望ましくは約４０℃〜約８０℃、より望ましくは約６０℃〜約７５℃の温度で行われる。ジブチルスズジラウレート（とりわけ本明細書にさらに記載される）のような金属ベースの触媒は、全反応混合物の重量に基づき、約０．０１％〜約５％、望ましくは０．５％〜約２％、より望ましくは約０．１％〜約１．０％である。この反応は、ヒドロキシル基をＮＣＯ基と実質的に完全に反応させるのに必要な時間実施される。反応時間は、約２〜約２４時間、望ましくは３〜１２時間、より望ましくは４〜８時間で変化し得る。
【００３３】
反応中に過剰のＮＣＯ基が存在するため、形成された中間ポリウレタンは、付加的な成分との反応に利用可能なペンダントなＮＣＯ基を含む。１つの特に望ましい更なる反応は、硬化性（メタ）アクリレート官能化ポリウレタンポリマーを得るために中間ポリウレタンとヒドロキシル含有（メタ）アクリレート成分（例えば２−ヒドロキシエチル（メタ）アクリレート（ＨＥＭＡ））との反応を含む。望ましくは、中間ポリウレタンとヒドロキシル含有（メタ）アクリレート成分との反応におけるＮＣＯ：ＯＨの当量比は、約１：０．０１〜約１：１．２である。この反応は、前述した様々な用途に有用な硬化性（メタ）アクリレート官能化ポリウレタンポリマーを生じる。
【００３４】
中間ポリウレタンとヒドロキシル含有（メタ）アクリレート成分との反応は、イソシアネートおよびヒドロキシル基を完全に反応させるのに必要な時間行われる。典型的には、反応時間は約２〜約１２時間、好ましくは約３〜約１２時間、より好ましくは４〜８時間の範囲であり得る。
【００３５】
本発明に従って製造された中間ポリマーおよび最終ポリマー中に存在する再生可能な成分の量は、約３０重量％〜約７０重量％、より望ましくは約４５重量％〜約６０重量％の範囲であり得る。特定のヒドロキシル化油性材料の選択のために、形成された最終生成物は、約１〜約１０重量％、望ましくは約２重量％〜約５重量％の（ヒドロキシル化油性材料中に存在するジイソシアネートと短鎖ジオールとの反応に起因する）硬質（比較的剛性）セグメントを含有してもよい。
【００３６】
本発明のポリウレタンを調製する他の特に有用な方法は、以下の反応工程を含む。
【００３７】
【化３】
2018536747.tif 000004
【実施例】
【００３８】
＜実施例＞
Ａｇｒｏｌ２．０は、６５〜７５のヒドロキシル価、≦１．０の酸価（ｍｇ  ＫＯＨ／ｇ）、２５℃で約２３３の粘度を有するＢｉｏＢａｓｅｄ  Ｔｅｃｈｎｏｌｏｇｉｅｓ、スプリングデール、アリゾナ州から入手可能である天然大豆由来のヒドロキシル化大豆油の商品名である。
【００３９】
Ａｇｒｏｌ３．６は、１０７〜１１７のヒドロキシル価、≦１．０の酸価（ｍｇ  ＫＯＨ／ｇ）、２５℃で約７２０の粘度を有するＢｉｏＢａｓｅｄ  Ｔｅｃｈｎｏｌｏｇｉｅｓ、スプリングデール、アリゾナ州から入手可能な天然大豆に由来するヒドロキシル化大豆油の商品名である。
【００４０】
Ｐｏｍｏｆｌｅｘ  ６１５６は、Ｐｉｅｄｍｏｎｔ  Ｃｈｅｍｉｃａｌ  Ｉｎｄｕｓｔｒｉｅｓ  Ｉ、ＬＬＣ、３３１  Ｂｕｒｔｏｎ  Ａｖｅｎｕｅ、Ｈｉｇｈ  Ｐｏｉｎｔ、ＮＣ  ２７２６２により製造されたコハク酸およびプロパンジオール由来のバイオベースのポリオールである。これは、約２，０００の分子量、２．０の官能性、５６ｍｇ  ＫＯＨ／ｇのヒドロキシル価、および＜１．０の酸価（ｍｇ  ＫＯＨ／ｇ）を有する。
【００４１】
＜例１＞
＜ＩＰＤＩ（ＯＨ：ＮＣＯ＝１．０：１．７２）で伸長された３％促進ジオールを有する硬化性（メタ）アクリレート官能化Ａｇｒｏｌ４．０ベースのポリウレタン樹脂の調製＞
熱電対、スターラー、コンデンサーおよび窒素入口／出口を備えた２Ｌのジャケット付き重合反応器に、Ａｇｒｏｌ４．０（３００．００ｇ、０．１９９モル）、１，２−プロパンジオール、３−（３，４−ジヒドロ−１（２Ｈ）−キノリニル）−（１７．３８ｇ、０．０８４モル）、ジブチルスズジラウレート（０．５８ｇ、０．００１モル）、３−（３，５−ジ−ｔｅｒｔ−ブチル−４−ヒドロキシフェニル）プロパン酸［３−［３−（３，５−ジ−ｔｅｒｔ−ブチル−４−ヒドロキシフェニル）−１−オキソプロポキシ］−２，２−ビス［［３−（３，５−ジ−ｔｅｒｔ−ブチル−４−ヒドロキシフェニル）−１−オキソプロポキシ］メチル］プロピル］エステル（０．０７ｇ、０．００００６モル）および４−メトキシフェノール（０．０７ｇ、０．０００６モル）を添加した。内容物を６０℃に加熱し、１５分間混合した。イソホロンジイソシアネート（１７６．５９ｇ、０．７９４モル）を加え、＋３時間反応させた。その後、残留イソシアネート含有量を決定するために滴定を行う。次いで、ヒドロキシエチルメタクリレート（７１．４１ｇ、０．５４８モル、１：１の残留ＮＣＯ：ＯＨ当量）を添加し、６０℃で＋３時間混合した。メタクリル化ポリウレタン促進樹脂を滴下し（５３５．２ｇ、収率９４．５％）、透明で黄色の粘性樹脂を得た。
【００４２】
＜例２＞
＜ＩＰＤＩ（ＯＨ：ＮＣＯ＝１．０：２．０）で伸長された３％促進ジオールを有する硬化性（メタ）アクリレート官能化Ａｇｒｏｌ４．０ベースのポリウレタン樹脂の調製＞
Ａｇｒｏｌ４．０（１３６．００ｇ、０．０９０モル）、１，２−プロパンジオール、３−（３，４−ジヒドロ−１（２Ｈ）−キノリニル）−（９．５１ｇ、０．０４６モル）、ジブチルスズジラウレート（０．３０ｇ、０．０００５モル）、３−（３，５−ジ−ｔｅｒｔ−ブチル−４−ヒドロキシフェニル）プロパン酸［３−［３−（３，５−ジ−ｔ−ブチル−４−ヒドロキシフェニル）−１−オキソプロポキシ］−２，２−ビス［［３−（３，５−ジ−ｔｅｒｔ−ブチル−４−ヒドロキシフェニル）−１−オキソプロポキシ］メチル］プロピル］エステル（０．３０ｇ、０．０００２５モル）および４−メトキシフェノール（０．３０ｇ、０．００２４モル）を熱電対、スターラー、コンデンサーおよび窒素入口／出口を備えた２Ｌのジャケット付き重合反応器に添加した。内容物を６０℃に加熱し、１５分間混合する。次いで、イソホロンジイソシアネート（９６．６６ｇ、０．４２６モル）を加え、＋３時間反応させる。その後、残留イソシアネート含有量を決定するために滴定を行う。次いで、ヒドロキシエチルメタクリレート（５５．４６ｇ、０．４２６モル、１：１の残留ＮＣＯ：ＯＨ当量）を添加し、６０℃で＋３時間混合する。メタクリル化ポリウレタン促進樹脂を滴下し（２９１．２ｇ、収率９７．５％）、透明で黄色の粘性樹脂を得た。
【００４３】
＜例３＞
＜ＩＰＤＩ（ＯＨ：ＮＣＯ＝１．０：２．０）で伸長された３％促進ジオールを有する硬化性（メタ）アクリレート官能化Ａｇｒｏｌ５．６ベースのポリウレタン樹脂の調製＞
Ａｇｒｏｌ５．６（１３２．４０ｇ、０．０６７モル）、１，２−プロパンジオール、３−（３，４−ジヒドロ−１（２Ｈ）−キノリニル）−（９．３２ｇ、０．０４５モル）、ジブチルスズジラウレート（０．３１ｇ、０．０００５モル）、３−（３，５−ジ−ｔｅｒｔ−ブチル−４−ヒドロキシフェニル）プロパン酸［３−［３−（３，５−ジ−ｔｅｒｔ−ブチル−４−ヒドロキシフェニル）−１−オキソプロポキシ］−２，２−ビス［［３−（３，５−ジ−ｔｅｒｔ−ブチル−４−ヒドロキシフェニル）−１−オキソプロポキシ］メチル］プロピル］エステル（０．４６ｇ、０．０００３９モル）および４−メトキシフェノール（０．４６ｇ、０．００３７モル）を熱電対、スターラー、コンデンサーおよび窒素入口／出口を備えた２Ｌのジャケット付き重合反応器に添加した。内容物を６０℃に加熱し、１５分間混合する。次いで、イソホロンジイソシアネート（１０６．９６ｇ、０．４７２ｍｏｌ）を加え、＋３時間反応させる。その後、残留イソシアネート含有量を決定するために滴定を行う。次いで、ヒドロキシエチルメタクリレート（６１．３７ｇ、０．４７１モル、１：１の残留ＮＣＯ：ＯＨ当量）を加え、６０℃で＋３時間混合する。メタクリル化ポリウレタン促進樹脂を滴下し（３０４．９ｇ、収率９７．９％）、透明で黄色の粘性樹脂を得た。
【００４４】
＜例４＞
＜ＩＰＤＩ（ＯＨ：ＮＣＯ＝１．０：２．０）で伸長された３％促進ジオールを有する硬化性（メタ）アクリレート官能化Ｐｏｍｏｆｌｅｘ６１１１２ベースのポリウレタン樹脂の調製＞
Ｐｏｍｏｆｌｅｘ６１１１２１（１１５．２４ｇ、０．１１５モル）、１，２−プロパンジオール、３−（３，４−ジヒドロ−１（２Ｈ）−キノリニル）−（６．７０ｇ、０．０３２モル）、ジブチルスズジラウレート（０．２３ｇ、０．０００４モル）、３−（３，５−ジ−ｔｅｒｔ−ブチル−４−ヒドロキシフェニル）プロパン酸［３−［３−（３，５−ジ−ｔｅｒｔ−ブチル−４−ヒドロキシフェニル）−１−オキソプロポキシ］−２，２−ビス［３−（３，５−ジ−ｔｅｒｔ−ブチル−４−ヒドロキシフェニル）−１−オキソプロポキシ］メチル］プロピル］エステル（０．２３ｇ、０．０００１９モル）および４−メトキシフェノール（０．２３ｇ、０．００１８モル）を熱電対、スターラー、コンデンサーおよび窒素入口／出口を備えた２Ｌのジャケット付き重合反応器に添加した。内容物を６０℃に加熱し、１５分間混合する。次いで、イソホロンジイソシアネート（６８．０８ｇ、０．３００モル）を加え、＋３時間反応させる。その後、残留イソシアネート含有量を決定するために滴定を行う。次いで、ヒドロキシエチルメタクリレート（３９．０６ｇ、０．３００モル、１：１の残留ＮＣＯ：ＯＨ当量）を加え、６０℃で＋３時間混合する。メタクリル化ポリウレタン促進樹脂を滴下し（２１８．５ｇ、収率９５．１％）、透明で黄色の粘性樹脂を得た。
【００４５】
＜例５＞
＜ＩＰＤＩ（ＯＨ：ＮＣＯ＝１．０：２．０）で伸長された１．５％促進ジオールを有する硬化性（メタ）アクリレート官能化Ａｇｒｏｌ４．０ベースのポリウレタン樹脂の調製＞
Ａｇｒｏｌ４．０（１４５．６０ｇ、０．０９７モル）、１，２−プロパンジオール、３−（３，４−ジヒドロ−１（２Ｈ）−キノリニル）−（４．４０ｇ、０．０２１モル）、ジブチルスズジラウレート（０．３０ｇ、０．０００５モル）、３−（３，５−ジ−ｔｅｒｔ−ブチル−４−ヒドロキシフェニル）プロパン酸［３−［３−（３，５−ジ−ｔｅｒｔ−ブチル−４−ヒドロキシフェニル）−１−オキソプロポキシ］−２，２−ビス［［３−（３，５−ジ−ｔｅｒｔ−ブチル−４−ヒドロキシフェニル）−１−オキソプロポキシ］メチル］プロピル］エステル（０．３０ｇ、０．０００２５モル）および４−メトキシフェノール（０．３０ｇ、０．００２４モル）を熱電対、スターラー、コンデンサーおよび窒素入口／出口を備えた２Ｌのジャケット付き重合反応器に添加した。内容物を６０℃に加熱し、１５分間混合する。次いで、イソホロンジイソシアネート（９０．８２ｇ、０．４００モル）を加え、＋３時間反応させる。その後、残留イソシアネート含有量を決定するために滴定を行う。次いで、ヒドロキシプロピルメタクリレート（５７．７１ｇ、０．４００モル、１：１の残留ＮＣＯ：ＯＨ当量）を添加し、６０℃で＋３時間混合する。メタクリル化ポリウレタン促進樹脂を滴下して（２８５．４ｇ、収率９５．３％）、透明で黄色の粘性樹脂を得た。
【国際調査報告】
2018536747.tif 000009
2018536747.tif 000010